(57)【特許請求の範囲】
【請求項１】
（Ａ）（ａ）エチレン性不飽和ニトリル単量体単位と、（ｂ）芳香族ビニル単量体単位と、（ｃ）共役ジエン単量体単位とを有し、かつ上記（ａ），（ｂ）及び（ｃ）単位の合計量に基づき、（ａ）単位５〜４５重量％を含有する共役ジエン系共重合体ゴムを含むゴム成分と、その１００重量部当たり、（Ｂ）窒素吸着比表面積（ＢＥＴ）が２００〜４００ｍ2／ｇで、かつセチルトリメチルアンモニウムブロミド吸着比表面積（ＣＴＡＢ）が１７０〜２７０ｍ2／ｇである含水ケイ酸１０〜８５重量部を含むことを特徴とするゴム組成物。
【請求項２】
共役ジエン系共重合体ゴムが、（ａ），（ｂ）及び（ｃ）単位の合計量に基づき、（ｂ）単位を１０〜５０重量％を含有する請求項１記載のゴム組成物。
【請求項３】
共役ジエン系共重合体ゴムが、ガラス転移点−６０℃〜０℃及びムーニ一粘度〔ＭＬ1+4(１００℃)〕２０〜２００のものである請求項１又は２記載のゴム組成物。
【請求項４】
共役ジエン系共重合体ゴムが、ガラス転移の外挿開始温度と外挿終了温度との差が２０℃以下のものである請求項１、２又は３記載のゴム組成物。
【請求項５】
共役ジエン系共重合体ゴムが、アクリルニトリルとスチレンとブタジエンとの共重合体である請求項１ないし４のいずれかに記載のゴム組成物。
【請求項６】
（Ａ）成分中に、前記共役ジエン系共重合体ゴムを３０重量％以上含有する請求項１ないし５のいずれかに記載のゴム組成物。
【請求項７】
さらに、（Ａ）成分１００重量部当たり、（Ｃ）カーボンブラック８０重量部以下を含む請求項１ないし６のいずれかに記載のゴム組成物。
【請求項８】
さらに、（Ｂ）成分に対し、（Ｄ）シランカップリング剤１〜２０重量％を含む請求項１ないし７のいずれかに記載のゴム組成物。
【請求項９】
請求項１ないし８のいずれかに記載のゴム組成物をトレッ
ドゴムとして用いたことを特徴とする空気入りタイヤ。
【発明の詳細な説明】
【０００１】
【発明の属する技術分野】
本発明は、ゴム組成物及びそれを用いた空気入りタイヤに関する。さらに詳しくは、本発明は、ゴム成分として、補強用充填材としてのシリカとの相互作用を高めた変性共役ジエン系重合体を用いてなる良好な低発熱性（低燃費性）と加工性を有すると共に、特に破壊特性及び耐摩耗性に優れるゴム組成物、及びこのゴム組成物を用いた空気入りタイヤに関するものである。
【０００２】
【従来の技術】
近年、自動車の安全性への関心の高まりに伴い、低燃費性能のみならず、湿潤路面での性能（以下ウェット性能という）、特に、制動性能についても要求が高まってきた。このため、タイヤトレッドのゴム組成物に対する性能求は、単なる転がり抵抗の低減に止まらず、ウェット性能と低燃費性能を高度に両立するものが必要とされている。
このような、良好な低燃費性と良好なウェット性能とを同時にタイヤに与えるゴム組成物を得る方法として、補強用充填材として、これまで一般的に用いられてきたカーボンブラックに変えて含水ケイ酸などのシリカを用いる方法がすでに行われている。この場合、シリカの分散性を高めるために、有機リチウム化合物を用いたアニオン重合で得られるジエン系重合体の重合活性末端を該シリカと相互作用をもつ官能基で修飾してなるゴム材料を用いることが試みられている。例えば、充填材としてシリカを用い、重合活性末端をアルコキシル基を有するケイ素化合物で修飾する方法（特公平６−５７７６７号公報，特開平７−２３３２１６号公報，特開平９−８７４２６号公報）などが開示されている。
【０００３】
しかしながら、シリカとして、現在ゴム工業で広く使用されている一般の含水ケイ酸（湿式法シリカ）を用いる場合、上記方法は、低発熱性及び良加工性のゴム組成物を得るには有効であるものの、破壊特性や耐摩耗性については、必ずしも充分に満足しうるものではないという問題があった。
このため、微粒径シリカを用いて、その表面積を大きくすることによりゴムとの補強性を向上させる手段は知られているが、この場合にも、コンパウンドのムーニー粘度は高くなり、分散性に劣るため、十分な破壊特性，耐摩耗性を得ることはできなかった。
【０００４】
【発明が解決しようとする課題】
本発明は、このような状況下で、補強用充填剤としてシリカを用いたゴム組成物であって、ゴムへのシリカ分散性を高めると共に、破壊特性，耐摩耗性及び加工性などに優れた低発熱性（低燃費性）ゴム組成物、及びこのゴム組成物を用いた空気入りタイヤを提供することを目的とするものである。
【０００５】
【課題を解決するための手段】
本発明者らは、前記目的を達成するために、鋭意研究を重ねた結果、不飽和ニトリル単量体を含む特定ゴムに、一定の微粒子シリカを配合することが有効なことを知見した。本発明は、かかる知見に基づいて完成したものである。
すなわち、本発明は、（Ａ）（ａ）エチレン性不飽和ニトリル単量体単位と、（ｂ）芳香族ビニル単量体単位と、（ｃ）共役ジエン単量体単位とを有し、かつ上記（ａ），（ｂ）及び（ｃ）単位の合計量に基づき、（ａ）単位５〜４５重量％を含有する共役ジエン系共重合体ゴムを含むゴム成分と、その１００重量部当たり、（Ｂ）窒素吸着比表面積（ＢＥＴ）が２００〜４００ｍ2／ｇで、かつセチルトリメチルアンモニウムブロミド吸着比表面積（ＣＴＡＢ）が１７０〜２７０ｍ2／ｇである含水ケイ酸１０〜８５重量部を含むことを特徴とするゴム組成物を提供するものである。
また、本発明は、前記ゴム組成物を用いたことを特徴とする空気入りタイヤをも提供するものである。
【０００６】
【発明の実施の形態】
本発明のゴム組成物においては、（Ａ）成分として、以下に示す共役ジエン共重合体ゴムを含むゴム成分が用いられる。
当該共役ジエン共重合体ゴムは、（ａ）エチレン性不飽和ニトリル単量体単位と、（ｂ）芳香族ビニル単量体単位と、（ｃ）共役ジエン単量体単位とを有するものであり、（ａ）単位は、上記（ａ），（ｂ）及び（ｃ）単位の合計量に基づき、５〜４５重量％を含有することが必要である。（ａ）単位であるエチレン性不飽和ニトリル単位の含有量が５重量％未満ではシリカ分散性が不良となり、破壊特性，耐摩耗性，低発熱性が十分に向上しない場合がある。一方、この含有量が４５重量％を越えると共役ジエン共重合体ゴムのガラス転移点（Ｔｇ）が高くなりすぎ、ゴム弾性体としての性質が失われる。このエチレン性不飽和ニトリル単位の好ましい含有量は、８〜３５重量％であり、特に９〜２０重量％が好ましい。
ここで、単量体（ａ）としては、アクリロニトリル及びメタクリロニトリル等が挙げられるが、これらのうち、アクリロニトリルが好ましい。これらの単量体（ａ）は１種のみを用いてもよいし、２種以上を併用することもできる。
【０００７】
（ｂ）単位である芳香族ビニル単量体単位の含有量としては、１０〜５０重量％を含有することが好ましい。この含有量が１０重量％未満では得られる加硫ゴムの耐摩耗性が不十分となるおそれがあり、一方、５０重量％を超えると得られる加硫ゴムの反発弾性が小さくなり、ｔａｎδが大きくなりやすい。
この芳香族ビニル単量体単位の好ましい含有量は１５〜４０重量％である。
単量体（ｂ）としては、スチレン、２−メチルスチレン、３−メチルスチレン、４−メチルスチレン、α−メチルスチレン、２,４−ジメチルスチレン、２,４−ジイソプロピルスチレン、４−ｔｅｒｔ−ブチルスチレン及びｔｅｒｔ−ブトキシスチレン等が挙げられるが、これらのうち、スチレンが特に好ましい。これらの単量体（ｂ）は１種のみを用いてもよいし、２種以上を併用することもできる。
単量体（ｃ）としては、１,３−ブタジエン、イソプレン、２,３−ジメチル−１,３−ブタジエン、及びクロロプレンなどが挙げられるが、これらのうち、１,３−ブタジエン、イソプレンが特に好ましい。これらの単量体（ｃ）は１種のみを用いてもよいし、２種以上を併用することもできる。
【０００８】
共役ジエン系共重合体ゴムにおける繰り返し単位において、単量体（ｃ）からなる単量体単位の含有量は２０〜８１重量％が好ましく、さらに好ましくは５０〜８０重量％である。単量体（ｃ）からなる単量体単位の含有量が２０重量％未満であると、得られる加硫ゴムの反発弾性が小さくなり、ｔａｎδが大きくなることがある。
前記共役ジエン系共重合体ゴムは、必要に応じて、単量体（ａ）、（ｂ）及び（ｃ）の他、各種のエステル系単量体が共重合したものとすることができる。
このエステル系単量体としては、メチル（メタ）アクリレート、エチル（メタ）アクリレート、ｎ−プロピル（メタ）アクリレート、ｉｓｏ−プロピル（メタ）アクリレート、ｎ−アミル（メタ）アクリレート、ｎ−ヘキシル（メタ）アクリレート、２−エチルヘキシル（メタ）アクリレート、シクロヘキシル（メタ）アクリレート等の（メタ）アクリレート類、及び酢酸ビニル等のビニルエステル類が挙げられる。これらのエステル系単量体からなる単量体単位の含有量は、共役ジエン系共重合体ゴムの特性を損なわない範囲の量比とすることができるが、単量体単位全量に対して２０重量％以下とすることが好ましい。
本発明の共役ジエン系共重合体ゴムとしては、アクリロニトリル−ブタジエン−スチレン共重合体などが好ましく挙げられる。また、該共重合体ゴムはランダム共重合体のものが好ましい。
【０００９】
また、共役ジエン系共重合体ゴムは、ガラス転移点が−６０℃〜０℃であり、かつムーニ一粘度〔ＭＬ1+4(１００℃)〕が２０〜２００のものが好ましい。
上記「ガラス転移点」は、用いる単量体の組成比によって変化するが、ＡＳＴＭ  Ｄ３４１８−８２（Ｒｅａｐｐｒｏｖｅｄ  １９８８）に準じて示差走査熱量計（ＤＳＣ）により測定した場合に、−６０〜０℃であり、−５０〜―１０℃であることが好ましい。更に、ガラス転移の外挿開始温度と外挿終了温度との差は好ましくは２０℃以下であり、より好ましくは１８℃以下、更に好ましくは１５℃以下、特に１３℃以下である。
なお、下限は通常、５℃である。この温度差が２０℃を超えると、得られる加硫ゴムのウェットスキッド抵抗が低下し、ｔａｎδも大きくなり好ましくない。また、上記単量体（ａ）からなる単量体単位の含有量が９〜１５重量％であると共に、且つガラス転移の外挿開始温度と外挿終了温度との差が１３℃以下、特に１０℃以下であることが好ましい。
ここで、ガラス転移の外挿開始温度及び外挿終了温度はＡＳＴＭ Ｄ３４１８−８２（Ｒｅａｐｐｒｏｖｅｄ  １９８８）に準じて示差走査熱量系（ＤＳＣ）により測定した。外挿開始温度は、図1に示すＤＳＣの昇温曲線において、低温側のベースラインを延長した直線と、低温側の変曲点Ｐ1と高温側の編曲点Ｐhとの間のほぼ直線部分Ｌを延長した直線とが交わる点に対応する温度軸の読みとした。また、外挿終了温度は、図１に示すＤＳＣの昇温曲線において、高温側のベースラインを延長した直線と、直線部分Ｌを延長した直線とが交わる点に対応する温度軸の読みとした。
【００１０】
本発明の共役ジエン系共重合体ゴムのムーニー粘度［ＭＬ1+4（１００℃）］は２０〜２００であることが好ましいが、さらに３０〜１５０であることが好ましい。ムーニー粘度が２０未満であると、得られる加硫ゴムの耐摩耗性が低下することがある。一方、２００を超えると、この共役ジエン系共重合体ゴムを含有するゴム組成物の加工性が低下することがある。
また、共役ジエン系共重合体ゴムのＧＰＣ（ゲルパーミエーションクロマトグラフ）法により測定したポリスチレン換算の重量平均分子量は好ましくは１０００００以上であり、特に好ましくは１０００００〜２００００００である。重量平均分子量が１０００００未満であること、得られる加硫ゴムの耐磨耗性が低下する傾向にあり、ｔａｎδが大きくなることもある。一方、２００００００を超えると、この共役ジエン系共重合体ゴムを含有するゴム組成物の加工性が低下することがある。この重量平均分子量は、重合時、ラジカル重合において一般に使用されるアルキルメルカプタンに代表される連鎖移動剤を用いることにより制御することができる。
【００１１】
共役ジエン系共重合体ゴムは、水系媒体において上記単量体（ａ）、（ｂ）及び（ｃ）並びに必要に応じてエステル系単量体をラジカル重合開始剤を用いて重合させ、製造することができる。重合方法は特に制限されないが、通常、乳化重合が好ましい。乳化重合は一般的な方法であればよく、所定の単量体を乳化剤の存在下に水系媒体において乳化させ、ラジカル重合開始剤により重合を開始し、所定の重合転化率となった時点で重合停止剤により重合を停止する方法が挙げられる。
【００１２】
本発明において、上記単量体（ａ）の仕込み方が重要であり、重合系に分割して添加することが好ましい。単量体（ａ）の一部を重合開始前に投入し、残部を重合過程において重合系に間欠的に、あるいは連続的に添加することが好ましい。また、重合途中で測定される全単量体仕込み分の重合転化率が１０〜９５％、好ましくは２０〜８０％となった後に、単量体（ａ）の残部を一括して又は分割して又は連続的に添加することが好ましい。なお、単量体（ａ）の全量を重合開始前に重合系に投入して共重合させた場合、共重合ゴムのガラス転移の開始温度と終了温度との差が２０℃を超えて大きくなる傾向にあり、好ましくない。また、重合開始前の上記単量体（ａ）の初期仕込み量は、使用する単量体（ａ）全量に対して、好ましくは２０〜９５重量％、より好ましくは２０〜９０重量％、更に好ましくは３０〜８５重量％である。
【００１３】
乳化剤としては、アニオン系界面活性剤、ノニオン系界面活性剤、カチオン系界面活性剤及び両性界面活性剤が挙げられる。また、ふっ素系の界面活性剤を使用することもできる。これらの乳化剤としては、アニオン系界面活性剤が多用され、例えばカプリン酸、ラウリン酸、ミリスチン酸、パルミチン酸、オレイン酸、ステアリン酸等の炭素数１０以上の長鎖脂肪酸のカリウム塩又はナトリウム塩等の他、ロジン酸塩等を使用することができる。
ラジカル重合開始剤としては、ベンゾイルパーオキサイド、ラウロイルパーオキサイド、ｔｅｒｔ−ブチルヒドロパーオキサイド、クメンヒドロパーオキサイド、パラメンタンヒドロパーオキサイド、ジーｔｅｒｔ−ブチルヒドロパーオキサイド及びジクミルパーオキサイド等の有機過酸化物を使用することができる。また、アゾビスイソブチロニトリルにより代表されるアゾ化合物、過硫酸カリウムにより代表される無機過酸化物、及びこれら過酸化物と硫酸第一鉄との組み合わせにより代表されるレドックス系触媒等を用いることもできる。これらのラジカル重合開始剤は１種のみ用いてもよいし、２種以上を併用することもできる。
【００１４】
また、共役ジエン系共重合体ゴムの分子量を調節するため、連鎖移動剤として、ｔｅｒｔ−ドデシルメルカプタン、ｎ−ドデシルメルカプタン等のアルキルメルカプタン類、四塩化炭素、チオグリコール類、ジテルペン、ターピノーレン及びγ―テルピネン類等の連鎖移動剤を使用することもできる。
重合は酸素を除去した反応器を用いて０〜１００℃で行うことができ、重合温度は０〜８０度であることが特に好ましい。重合方式は連続式でもよいし、回分式であってもよく、重合温度等、あるいは攪拌等の操作条件等を反応途中で適宜変更することもできる。尚、重合転化率が高くなるとゲル化する傾向があるため、重合転化率は８０％以下に抑えることが好ましい。重合は所定の重合転化率に達した時点で、重合停止剤を添加することにより停止することができる。この重合停止剤としては、ヒドロキシルアミン、ジエチルヒドロキシルアミン等のアミン化合物、又はヒドロキノン等のキノン化合物等を用いることができる。
重合停止後、生成した共役ジエン系共重合体ゴムラテックスから、必要に応じて、水蒸気蒸留等の方法により未反応の単量体を除去した後、塩化ナトリウム、塩化カリウム、塩化カルシウム等の塩、及び必要であれば、塩酸、硝酸、硫酸等を更に添加し、共役ジエン系共重合体ゴムをクラムとして凝固させることができる。このクラムを洗浄し、脱水した後、ドライヤー等により乾燥することにより、共役ジエン系共重合体ゴムとすることができる。
【００１５】
さらに、上記共役ジエン系共重合体ゴムは、伸展油を含有したものとすることができ、この場合、伸展油の含有量は、上記共役ジエン系共重合体ゴム１００重量部に対して１０〜６０重量部、好ましくは２０〜５０重量部である。伸展油が１０部未満であると、加工性が十分に向上せず、６０重量部を超えると、ゴム組成物の調製時に所要の加工性等に応じて配合される伸展油の量比が制限されるため好ましくない。得られる油展ゴムのムーニー粘度〔ＭＬ1+4（１００℃）〕は好ましくは２０〜１８０、特に好ましくは３０〜１５０である。また、伸展油としては特に限定されず、例えば芳香族系油、ナフテン系油、パラフィン系油を挙げることができる。これらの１種でもよいし、２種以上の混合物でもよい。また、これらのうち、芳香族系の伸展油が特に好ましい。
【００１６】
本発明のゴム組成物においては、（Ａ）成分のゴム成分として、前記共役ジエン系共重合体ゴムを少なくとも３０重量％含むことが必要である。この量が３０重量％未満では所望の物性を有するゴム組成物が得られないことがある。ゴム成分中の該共役ジエン系共重合体ゴムの好ましい含有量は３５重量％以上であり、特に４０〜１００重量％が好適である。
上記の共役ジエン系共重合体ゴムと併用されるゴム成分としては、天然ゴム及びジエン系合成ゴムが挙げられ、ジエン系合成ゴムとしては、例えばスチレン−ブタジエン共重合体（ＳＢＲ），ポリブタジエン（ＢＲ），ポリイソプレン（ＩＲ），ブチルゴム（ＩＩＲ），エチレン−プロピレン共重合体及びこれらの混合物等が挙げられる。また、その一部が多官能型変性剤、例えば四塩化スズのような変性剤を用いることにより分岐構造を有しているものでもよい。
【００１７】
次に、本発明のゴム組成物においては、（Ｂ）成分として、窒素吸着比表面積（ＢＥＴ）が２００〜４００ｍ2／ｇで、かつセチルトリメチルアンモニウムブロミド吸着比表面積（ＣＴＡＢ）が１７０〜２７０ｍ2／ｇである含水ケイ酸を用いる。
このような性状の含水ケイ酸は、通常用いられている一般の含水ケイ酸に比べて、微粒状で、表面積が大きく、前記（Ａ）成分の中の変性共役ジエン系重合体との反応部位が増加しているので、破壊特性及び耐摩耗性の向上効果をもたらす。
該ＢＥＴが２００ｍ2／ｇ未満またはＣＴＡＢが１７０ｍ2／ｇ未満では破壊
特性及び耐摩耗性の向上効果が充分に発揮されない。また、ＢＥＴが４００ｍ2／ｇを超えるか、又はＣＴＡＢが２７０ｍ2／ｇを超えると、含水ケイ酸の凝集力が強くなりすぎて、ゴム組成物中で分散不良を招き、破壊特性や耐摩耗性がむしろ低下すると共に、加工性も低下する。破壊特性，耐摩耗性及び加工性などを考慮すると、この含水ケイ酸の好ましいＢＥＴは２００〜３００ｍ2／ｇの範囲であり、一方好ましいＣＴＡＢは１８０〜２３０ｍ2／ｇの範囲である。
本発明においては、この（Ｂ）成分の含水ケイ酸は、前記（Ａ）成分のゴム成分１００重量部に対し、１０〜８５重量部の範囲で配合される。この量が１０重量部未満では補強性や他の物性の改良効果が充分に発揮されず、また８５重量部を超えると加工性などが低下する。補強性や他の物性及び加工性などを考慮すると、この含水ケイ酸の配合量は２０〜６０重量部の範囲が好ましい。
【００１８】
また、本発明のゴム組成物においては、所望により、貯蔵弾性率や補強性な
どを向上させる目的で、上記シリカと共に、（Ｃ）成分としてカーボンブラックを用いることができる。このカーボンブラックとしては特に制限はなく、従来ゴムの補強用充填材として慣用されているものの中から任意のものを選択して用いることができる。このカーボンブラックとしては、例えばＦＥＦ，ＳＲＦ，ＨＡＦ，ＩＳＡＦ，ＳＡＦ等が挙げられる。好ましくはヨウ素吸着量（ＩＡ）が６０ｍｇ／ｇ以上で、かつ、ジブチルフタレート吸油量（ＤＢＰ）が８０ミリリットル／１００ｇ以上のカーボンブラックである。このカーボンブラックを用いることにより、諸物性の改良効果は大きくなるが、特に、耐摩耗性に優れるＨＡＦ，ＩＳＡＦ，ＳＡＦが好ましい。
本発明においては、この所望により用いられる（Ｃ）成分のカーボンブラックの配合量は、前記（Ａ）成分１００重量部に対し、８０重量部以下の範囲になるように、かつ前記（Ｂ）成分の含水ケイ酸との合計量が１２０重量部以下になるように選ぶのがよい。このカーボンブラックの配合量が８０重量部を超えたり、（Ｂ）成分との合計量が１２０重量部を超えると所望の物性を有するゴム組成物が得られにくく、本発明の目的が達せられないおそれがある。配合効果及び物性などの面から、この（Ｃ）成分の好ましい配合量は、５〜７０重量部の範囲であり、かつ（Ｂ）成分との合計配合量は１００重量部以下が好ましい。
【００１９】
本発明のゴム組成物においては、所望により、（Ｄ）成分として、シランカップリング剤を配合することができる。このシランカップリング剤としては、特に制限はなく、従来ゴム組成物に使用されている公知のもの、例えばビス（３−トリエトキシシリルプロピル）ポリスルフィド，γ−メルカプトプロピルトリエトキシシラン，γ−アミノプロピルトリエトキシシラン，Ｎ−フェニル−γ−アミノプロピルトリメトキシシラン，Ｎ−β−（アミノエチル）−γ−アミノプロピルトリメトキシシランなどを用いることができる。
所望により用いられるシランカップリング剤の配合量は、前記（Ｂ）成分の含水ケイ酸に対して、通常１〜２０重量％の範囲で選定される。この量が１重量％未満ではカップリング剤としての効果が充分に発揮されにくく、また、２０重量％を超えるとゴム成分のゲル化を引き起こすおそれがある。カップリング剤としての効果及びゲル化防止などの点から、このシランカップリング剤の好ましい配合量は、５〜１５重量％の範囲である。
【００２０】
本発明のゴム組成物には、本発明の目的が損なわれない範囲で、所望により、通常ゴム工業界で用いられる各種薬品、例えば加硫剤，加硫促進剤，プロセス油，老化防止剤，スコーチ防止剤，亜鉛華，ステアリン酸などを含有させることができる。
本発明のゴム組成物は、ロール、インターナルミキサー等の混練り機を用いて混練りすることによって得られ、成形加工後、加硫を行い、タイヤトレッド，アンダートレッド，カーカス，サイドウォール，ビード部分等のタイヤ用途を始め、防振ゴム，ベルト，ホースその他の工業品等の用途にも用いることができるが、特にタイヤトレッド用ゴムとして好適に使用される。
本発明の空気入りタイヤは、本発明のゴム組成物を用いて通常の方法によって製造される。すなわち、必要に応じて、上記のように各種薬品を含有させた本発明のゴム組成物が未加硫の段階でトレッド用部材に押出し加工され、タイヤ成形機上で通常の方法により貼り付け成形され、生タイヤが成形される。この生タイヤを加硫機中で加熱加圧して、タイヤが得られる。
このようにして得られた本発明の空気入りタイヤは、低燃費性が良好であると共に、特に破壊特性及び耐摩耗性に優れており、しかも該ゴム組成物の加工性が良好であるので、生産性にも優れている。
【００２１】
【実施例】
次に、本発明を実施例によりさらに詳細に説明するが、本発明は、これらの例によってなんら限定されるものではない。
なお、重合体の物性は、下記の方法に従って測定した。
＜重合体の物性＞
重合体の重量平均分子量（Ｍｗ）の測定はゲルパーミエーションクロマトグラフィ［ＧＰＣ；東ソー製ＨＬＣ−８０２０、カラム；東ソー製ＧＭＨ−ＸＬ（２本直列）］により行い、示差屈折率（Ｒ１）を用いて、単分散ポリスチレンを標準としてポリスチレン換算で行った。
重合体のムーニー粘度は東洋精機社製のＲＬＭ−０１型テスターを用いて、１００℃で測定した。
重合体中の結合アクリロニトリル単位含有量は、元素分析による窒素含有量から算出して求めた。
重合体中のスチレン単位含有量は1Ｈ−ＮＭＲスペクトルの積分比より算出した。
重合体のガラス転移点（Ｔｇ）はパーキンエルマー社製の示差走査熱分析機（ＤＳＣ）７型装置を用い−１００℃まで冷却した後に１０℃／ｍｉｎで昇温する条件で測定した。
また、加硫ゴムの物性を下記の方法で測定すると共に、ゴム組成物のムーニー粘度を下記のようにして測定した。
【００２２】
＜加硫ゴムの物性＞
（１）低発熱性
粘弾性測定装置（レオメトリックス社製）を使用し、温度５０℃、歪み５％、周波数１５Ｈｚでｔａｎδ（５０℃）を測定した。ｔａｎδ（５０℃）が小さい程、低発熱性である。
（２）破壊強力
切断時の強力（Ｔｂ）をＪＩＳ  Ｋ６３０１−１９９５に従って測定した。
（３）耐摩耗性
ランボーン型摩耗試験機を用い、室温におけるスリップ率６０％の摩耗量を測定し、比較例４又は９の耐摩耗性を１００として、耐摩耗指数として指数表示した。指数が大きい方が良好となる。
＜ゴム組成物のムーニー粘度＞
ＪＩＳ  Ｋ６３００−１９９４に準じ、１３０℃にてムーニー粘度［ＭＬ1+4／１３０℃］を測定した。
【００２３】
製造例１（重合体Ａ：油展共役ジエン系共重合体ゴム）
重合用容器に、水を２００部（重量部、以下同じ）、ロジン酸石鹸を４．５部、ブタジエンを６６部、スチレンを２６部、及びアクリロニトリルを５部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が３０％に達した時点で、アクリロニトリルを３部更に添加し、重合転化率が６０％に達した時点で、ジエチルヒドロキシルアミンを添加して重合を停止させた。次いで、スチームストリッピングにより未反応単量体を回収し、共役ジエン系共重合体ゴムラテックスを得た。
その後、このラテックスに含有される固形分１００部に対して３７．５部のアロマオイル（富士興産株式会社製、商品名「フッコール・アロマックス＃３」）を含む乳化物を配合し、これを硫酸と塩化ナトリウムにより凝固させてクラムとした。次いで、このクラムを熱風乾燥機により乾燥させ、アロマオイルで油展された共役ジエンゴムＡを得た。
ラテックスに含まれる共役ジエン系共重合体ゴムのムーニー粘度は１２７、結合アクリロニトリル量は１０重量％、結合スチレン量は２０重量％、重量平均分子量は６４００００、ガラス転移点は−４３℃であり、ガラス転移の外挿開始温度と外挿終了温度との差は１１℃であった。また、油展共役ジエン系共重合体ゴムＡのムーニー粘度は４９であった。
【００２４】
製造例２（重合体Ｂ：油展共役ジエン系共重合体ゴム）
重合用容器に、水を２００部、ロジン酸石鹸を４．５部、ブタジエンを６９部、スチレンを１９部、及びアクリロニトリルを７部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が３０％に達した時点で、アクリロニトリルを５部更に添加し、重合転化率が６０％に達した時点で、ジエチルヒドロキシルアミンを添加して重合を停止させた。次いで、製造例Ａの場合と同様にしてアロマオイルで油展された共役ジエン系共重合体ゴムＢを得た。
ラテックスに含まれる共役ジエン系共重合体ゴムのムーニー粘度は１３２、結合アクリロニトリル量は１４重量％、結合スチレン量は１５重量％、重量平均分子量は６４００００、ガラス転移点は−４５℃であり、ガラス転移の外挿開始温度と外挿終了温度との差は１２℃であった。また、油展共役ジエン系共重合体ゴムＡのムーニー粘度は４５であった。
【００２５】
製造例３（重合体Ｃ：油展共役ジエン系共重合体ゴム）
重合用容器に、水を２００部、ロジン酸石鹸を４．５部、ブタジエンを６６部、スチレンを２６部、及びアクリロニトリルを８部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が６０％に達した時点で、ジエチルヒドロキシルアミンを添加して重合を停止させた。次いで、製造例Ａの場合と同様にしてアロマオイルで油展された共役ジエン系共重合体ゴムＣを得た。
ラテックスに含まれる共役ジエン系共重合体ゴムのムーニー粘度は１２５、結合アクリロニトリル量は１０重量％、結合スチレン量は２０重量％、重量平均分子量は６４００００、ガラス転移点は−４１℃であり、ガラス転移の外挿開始温度と外挿終了温度との差は２５℃であった。また、油展共役ジエン系共重合体ゴムＡのムーニー粘度は４７であった。
【００２６】
製造例４（重合体Ｄ：油展共役ジエン系共重合体ゴム）
重合用容器に、水を２００部、ロジン酸石鹸を４．５部、ブタジエンを５８部、及びスチレンを４２部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が６０％に達した時点で、ジエチルヒドロキシルアミンを添加して重合を停止させた。次いで、製造例Ａの場合と同様にしてアロマオイルで油展された共役ジエン系共重合体ゴムＤを得た。
ラテックスに含まれる共役ジエン系共重合体ゴムのムーニー粘度は１２６、結合スチレン量は３５重量％、重量平均分子量は７６００００、ガラス転移点は−４２℃であった。また、油展共役ジエン系共重合体ゴムＡのムーニー粘度は４７であった。
【００２７】
製造例５（重合体Ｅ：非油展共役ジエン系共重合体ゴム）
重合用容器に、水を２００部、ロジン酸石鹸を４．５部、ブタジエンを８０部、スチレンを１２部、及びアクリロニトリルを５部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が３０％に達した時点で、アクリロニトリルを３部更に添加し、重合転化率が６０％に達した時点で、ジエチルヒドロキシルアミンを添加して重合を停止させた。次いで、スチームストリッピングにより未反応単量体を回収し、共役ジエン系共重合体ゴムラテックスを得た。
ラテックスに含まれる共役ジエン系共重合体ゴムのムーニー粘度は５０、結合アクリロニトリル量は１０重量％、結合スチレン量は１１重量％、重量平均分子量は４５００００、ガラス転移点は−６０℃であった。
【００２８】
製造例６（重合体Ｆ：非油展共役ジエン系共重合体ゴム）
重合用容器に、水を２００部、ロジン酸石鹸を４．５部、ブタジエンを７２部、スチレンを２８部仕込んだ。その後、重合用容器の温度を５℃に設定し、ラジカル重合開始剤としてｐ−メンタンハイドロパーオキサイドを０．０３部、エチレンジアミン４酢酸ナトリウムを０．０２部、硫酸第１鉄７水和物を０．０１部、及びソジウムホルムアルデヒドスルホキシレートを０．０３部添加して重合を開始した。重合転化率が６０％に達した時点で、ジエチルヒドロキシルアミンを添加して重合を停止させた。次いで、スチームトリッピングにより未反応単量体を回収し、共役ジエン系共重合体ゴムラテックスを得た。
ラテックスに含まれる共役ジエン系共重合体ゴムのムーニー粘度は４９、結合スチレン量は２３．５％、重量平均分子量４４００００、ガラス転移点は−６１℃であった。
上記により得られた重合体Ａ〜Ｆのミクロ構造を及び物性値を第１表に示す。ここで、重合体Ａ〜Ｄは重合体１００重量部に対してオイル３７．５重量部を加えた油展ゴムであるが、重合体Ｅ，Ｆは油展していない。
【００２９】
【表１】
0003970631.tif 000002
【００３０】
なお、実施例及び比較例で用いたシリカ（含水ケイ酸）の性状を第２表に示す。ここで、ＫＱ，ＰＲ及びＨ２０００の各シリカが本発明におけるシリカである。
【００３１】
【表２】
0003970631.tif 000003
【００３２】
（注）
１）ＡＱ：日本シリカ工業（株）製，商標「ニプシルＡＱ」
２）ＫＱ：日本シリカ工業（株）製，商標「ニプシルＫＱ」
３）ＰＲ：（株）トクヤマ製，商標「トクシールＰＲ」
４）Ｈ２０００：ＰＰＧ  Ｉｎｄｕｓｔｒｉｅｓ，Ｉｎｃ．製，商標「Ｈｉｓｉｌ  ２０００」
【００３３】
実施例１〜５及び比較例１〜７
ゴム成分として、製造例１〜４で得られた第１表の重合体Ａ〜Ｄ（油展ゴム）を用い、第３表の配合１に示す配合処方（充填材はカーボンブラック／シリカ併用系）により、第１ステージ混練りをした後、第２ステージ混練りを行ってゴム組成物を調製した。
【００３４】
【表３】
0003970631.tif 000004
【００３５】
（注）
＊１；６Ｃ〔Ｎ−（１，３ジメチルブチル）−Ｎ‘−フェニル−ｐ−フェニレンジ    アミン〕
＊２；ＤＰＧ（ジフェニルグアジニン）
＊３；ＤＭ（ジベンゾチアジルスルフェンアミド）
＊４；ＮＳ（Ｎ−ｔ−ブチル−２−ベンゾチアジルスルフェンアミド）
上記による各ゴム組成物のムーニー粘度を測定すると共に、１６０℃，１５分間の条件で加硫して得たゴム組成物について物性を測定した。その結果を第４表に示す。
【００３６】
【表４】
0003970631.tif 000005
【００３７】
上記の結果、本発明における実施例１〜３，４，５を、比較例５，６，７と各々比べれば、同一種のシリカを用いているにも係わらず、実施例では、ムーニー粘度は低く（加工性がよい）、かつ破壊強力，低発熱性，耐摩耗性の全てにおいて優れていることがわかる。
なお、ＡＱシリカを用いた比較例１〜４においては、ｔａｎδは低いが、分散性がよくないために、破壊強力や耐摩耗性は非常に劣っている。
実施例６，７及び比較例８〜１１
製造例５，６で得られた第１表の重合体Ｅ，Ｆ（非油展ゴム）を用い、第３表の配合２に示す配合処方（充填材はシリカ単独系）により、第１ステージ混練りをした後、第２ステージ混練りを行ってゴム組成物を調製した。このゴム組成物のムーニー粘度を測定すると共に、１６０℃，１５分間の条件で加硫し得られたゴム組成物について物性を測定した。その結果を第５表に示す。
【００３８】
【表５】
0003970631.tif 000006
【００３９】
上記の結果より、本発明における実施例６，７を各々比較例１０，１１と比べれば、シリカ種類は同一であるにも係わらず、実施例では、ムーニー粘度は低い（加工性がよい）と共に、破壊強力，低発熱性，耐摩耗性の全てにおいて優れていることがわかる。
なお、ＡＱシリカを用いた比較例８，９においては、ｔａｎδは低いが、分散性がよくないために破壊強力や耐摩耗性は、実施例６，７に比べて非常に劣っている。
【００４０】
【発明の効果】
本発明のゴム組成物は、シリカの分散性が良好であり、優れた低発熱性と，良好な破壊特性及び耐摩耗性などを有し，特にタイヤトレッド用ゴムとして好適に用いられる。
【図面の簡単な説明】
【図１】本発明における共役ジエン系共重合体ゴムのガラス転移の外挿開始温度と外挿終了温度の求め方を示すＤＳＣのチャートである。
【図１】
0003970631.tif 000007